КОМПОЗИЦИИ ЭЛЕКТРООСАЖДАЕМОГО ПОКРЫТИЯ

1. Композиция электроосаждаемого покрытия, включающая:
(a) акриловый полимер, содержащий продукт полимеризации полимерного диспергатора и композиции этиленненасыщенного мономера второй стадии, при этом композиция содержит более 40 мас.% (мет)акрилатного мономера второй стадии с гидроксильными функциональными группами, в расчете на общую массу композиции этиленненасыщенного мономера второй стадии, где указанный акриловый полимер присутствует в количестве от 0,1 мас.% до 5 мас.%;
(б) пленкообразующий полимер, содержащий ионные солевые группы, отличающийся от акрилового полимера и присутствующий в количестве от 40 мас.% до 90 мас.% ; и
(в) отверждающий агент в количестве от 10 мас.% до 60 мас.%,
где массовый % рассчитан на основе общей массы твердых веществ смолы в композиции электроосаждаемого покрытия.
2. Композиция электроосаждаемого покрытия по п. 1, отличающаяся тем, что (мет)акрилатный мономер второй стадии с гидроксильными функциональными группами содержит первичную гидроксильную группу.
1
5
3. Композиция электроосаждаемого покрытия по п. 1, отличающаяся тем, что (мет)акрилатный мономер второй стадии с гидроксильными функциональными группами включает C-C гидроксиалкил(мет)акрилат.
4. Композиция электроосаждаемого покрытия по п. 1, отличающаяся тем, что (мет)акрилатный мономер второй стадии с гидроксильными функциональными группами включает гидроксиэтил(мет)акрилат, гидроксипропил(мет)акрилат, гидроксибутил(мет)акрилат, гидроксипентил(мет)акрилат или их комбинацию.
5. Композиция электроосаждаемого покрытия по п. 1, отличающаяся тем, что полимерный диспергатор включает полимерный диспергатор, содержащий ионные солевые группы.
6. Композиция электроосаждаемого покрытия по п. 1, отличающаяся тем, что полимерный диспергатор включает продукт полимеризации композиции этиленненасыщенного мономера первой стадии, содержащий:
1
18
(a) C-C алкил(мет)акрилат;
(б) (мет)акрилат первой стадии, содержащий гидроксильные функциональные группы;
(в) винилароматическое соединение;
(г) этиленненасыщенный мономер с эпоксидными функциональными группами; и
(д) мономер, содержащий две или больше этиленненасыщенные группы на молекулу.
7. Композиция электроосаждаемого покрытия по п. 1, отличающаяся тем, что полимерный диспергатор включает продукт полимеризации композиции этиленненасыщенного мономера первой стадии, содержащий:
1
18
(a) C-C алкил(мет)акрилат;
(б) (мет)акрилат первой стадии, содержащий гидроксильные функциональные группы;
(в) винилароматическое соединение;
(г) этиленненасыщенный мономер с кислотными функциональными группами; и
(д) мономер, содержащий две или больше этиленненасыщенные группы на молекулу.
8. Композиция электроосаждаемого покрытия по п. 1, отличающаяся тем, что акриловый полимер содержит от 19 мас.% до 50 мас.% остатка полимерного диспергатора и от 50 мас.% до 81 мас.% остатка композиции этиленненасыщенного мономера, в расчете на общую массу акрилового полимера.
9. Композиция электроосаждаемого покрытия по п. 1, отличающаяся тем, что массовое отношение композиции этиленненасыщенного мономера второй стадии к полимерному диспергатору составляет от 1:1 до 4,3:1.
10. Композиция электроосаждаемого покрытия по п. 1, отличающаяся тем, что акриловый полимер имеет теоретическую эквивалентную массу по гидроксильной группе от 120 г/OH до 310 г/OH.
11. Композиция электроосаждаемого покрытия по п. 1, отличающаяся тем, что акриловый полимер имеет теоретическое гидроксильное число от 190 мг KOH/г акрилового полимера до 400 мг KOH/г акрилового полимера.
12. Композиция электроосаждаемого покрытия по п. 1, отличающаяся тем, что акриловый полимер имеет z-среднюю молекулярную массу от 500000 г/моль до 5000000 г/моль, определенную гель-проникающей хроматографией с использованием полистирольных калибровочных стандартов.
13. Композиция электроосаждаемого покрытия по п. 1, отличающаяся тем, что акриловый полимер имеет средневзвешенную молекулярную массу от 200000 г/моль до 1600000 г/моль, определенную гель-проникающей хроматографией с использованием полистирольных калибровочных стандартов.
14. Композиция электроосаждаемого покрытия по п. 1, отличающаяся тем, что количество кремния в акриловом полимере составляет меньше 2 мас.% в расчете на общую массу акрилового полимера.
15. Композиция электроосаждаемого покрытия по п. 1, отличающаяся тем, что количество составных звеньев, образованных из азотсодержащих мономеров, в акриловом полимере составляет меньше 2 мас.% в расчете на общую массу акрилового полимера.
16. Композиция электроосаждаемого покрытия по п. 1, отличающаяся тем, чтоколичество мономеров с тремя или больше этиленненасыщенными группами на молекулу в композиции этиленненасыщенного мономера второй стадии составляет менее 0,1 мас.% в расчете на общую массу композиции этиленненасыщенного мономера второй стадии.
17. Композиция электроосаждаемого покрытия по п. 1, отличающаяся тем, что пленкообразующий полимер, содержащий ионные солевые группы, включает пленкообразующий полимер, содержащий катионные солевые группы.
18. Композиция электроосаждаемого покрытия по п. 1, отличающаяся тем, что пленкообразующий полимер, содержащий ионные солевые группы, включает пленкообразующий полимер, содержащий анионные солевые группы.
19. Композиция электроосаждаемого покрытия по п. 1, отличающаяся тем, что дополнительно включает полиалкиленоксидный полимер.
20. Способ нанесения покрытия на подложку, включающий электрофоретическое нанесение композиции электроосаждаемого покрытия по п. 1 по меньшей мере на часть подложки.
21. Подложка, покрытая композицией электроосаждаемого покрытия по п. 1 для формирования покрытия в по меньшей мере частично отвержденном состоянии.
22. Подложка по п. 21, отличающаяся тем, что покрытие, имеет снижение уровня блеска под углом 20° по меньшей мере на 20%, когда акриловый полимер присутствует в композиции электроосаждаемого покрытия в количестве 0,5 мас.% в расчете на общую массу твердых веществ смолы, при этом уровень блеска измерен согласно ASTM D523, а снижение уровня блеска сравнено с подложкой, покрытой композицией покрытия, не содержащей акриловый полимер.
23. Подложка по п. 21, отличающаяся тем, что покрытие, имеет снижение уровня блеска под углом 60° по меньшей мере на 10%, когда акриловый полимер присутствует в композиции электроосаждаемого покрытия в количестве 0,5 мас.% в расчете на общую массу твердых веществ смолы, при этом уровень блеска измерен согласно ASTM D523, а снижение уровня блеска сравнено с подложкой, покрытой композицией покрытия, не содержащей акриловый полимер.
24. Подложка по п. 21, отличающаяся тем, что поток тока через покрываемую подложку составляет меньше, чем 100 мА, измеренный согласно Процедуре оценки сплошности лакокрасочного покрытия, и покрытая подложка имеет меньше 75 пятен ржавчины, подсчитанных согласно Процедуре оценки коррозионной стойкости в солевом тумане.